(57)【特許請求の範囲】
【請求項１】
ホスト化合物、及び、りん光性化合物を含有する発光層を有する有機エレクトロルミネッセンス素子であって、該素子を構成する何れかの層に下記一般式（２）で表される化合物を含有することを特徴とする有機エレクトロルミネッセンス素子。
【化Ａ】
0004843897.tif 000024
（一般式（２）においてＲ１１〜Ｒ１９のうちｎ個は、ピリジル基、ナフチル基、フェニル基、ピラジニル基、トリアジニル基、オキサジアゾリル基、または、チエニル基を表し、（９−ｎ）個は水素原子、または、メチル基を表し、少なくとも一つは水素原子を表す。ただし、ｎは５以上８以下の整数である。）
【請求項２】
ホスト化合物、及び、りん光性化合物を含有する発光層を有する有機エレクトロルミネッセンス素子であって、該素子を構成する何れかの層に下記一般式（３）で表される化合物を含有することを特徴とする有機エレクトロルミネッセンス素子。
【化Ｂ】
0004843897.tif 000025
（一般式（３）において、Ｒ２１〜Ｒ２５は、ピリジル基、ナフチル基、フェニル基、ピラジニル基、トリアジニル基、オキサジアゾリル基、または、チエニル基を表す。）
【請求項３】
ホスト化合物、及び、りん光性化合物を含有する発光層を有する有機エレクトロルミネッセンス素子であって、前記一般式（２）または（３）で表される化合物が、発光層に含有されることを特徴とする請求項１または２に記載の有機エレクトロルミネッセンス素子。
【請求項４】
ホスト化合物、及び、りん光性化合物を含有する発光層、更に正孔阻止層を有する有機エレクトロルミネッセンス素子であって、前記一般式（２）または（３）で表される化合物が、正孔阻止層に使用されることを特徴とする請求項１または２に記載の有機エレクトロルミネッセンス素子。
【請求項５】
りん光性化合物が、オスミウム、イリジウム、ロジウム、または、白金錯体系化合物であることを特徴とする請求項１〜４のいずれか１項に記載の有機エレクトロルミネッセンス素子。
【請求項６】
請求項１〜５のいずれか１項に記載の有機エレクトロルミネッセンス素子を有する表示装置。
【請求項７】
ホスト化合物、及び、りん光性化合物を含有する発光層を有する有機エレクトロルミネッセンス素子であって、該素子を構成するいずれかの層に下記一般式（２）または（３）で表される化合物、及び複数のりん光性化合物を含んでなる白色発光の有機エレクトロルミネッセンス素子。
【化Ｃ】
0004843897.tif 000026
（一般式（２）においてＲ１１〜Ｒ１９のうちｎ個は、ピリジル基、ナフチル基、フェニル基、ピラジニル基、トリアジニル基、オキサジアゾリル基、または、チエニル基を表し、（９−ｎ）個は水素原子、または、メチル基を表し、少なくとも一つは水素原子を表す。ただし、ｎは５以上８以下の整数である。）
【化Ｄ】
0004843897.tif 000027
（一般式（３）において、Ｒ２１〜Ｒ２５は、ピリジル基、ナフチル基、フェニル基、ピラジニル基、トリアジニル基、オキサジアゾリル基、または、チエニル基を表す。）
【請求項８】
請求項７に記載の白色発光の有機エレクトロルミネッセンス素子を具備してなる照明装置。
【発明の詳細な説明】
【技術分野】
【０００１】
本発明は、有機エレクトロルミネッセンス素子及び表示装置並びに照明装置に関する。
【背景技術】
【０００２】
従来、発光型の電子ディスプレイデバイスとして、エレクトロルミネッセンスディスプレイ（ＥＬＤ）がある。ＥＬＤの構成要素としては、無機エレクトロルミネッセンス素子や有機エレクトロルミネッセンス素子（以後、有機ＥＬ素子ともいう）が挙げられる。無機エレクトロルミネッセンス素子は平面型光源として使用されてきたが、発光素子を駆動させるためには交流の高電圧が必要である。
【０００３】
一方、有機エレクトロルミネッセンス素子は、発光する化合物を含有する発光層を陰極と陽極で挟んだ構成を有し、発光層に電子及び正孔を注入して、再結合させることにより励起子（エキシトン）を生成させ、このエキシトンが失活する際の光の放出（蛍光・りん光）を利用して発光する素子であり、数Ｖ〜数十Ｖ程度の電圧で発光が可能であり、更に自己発光型であるために視野角に富み、視認性が高く、薄膜型の完全固体素子であるために、省スペース、携帯性等の観点から注目されている。
【０００４】
今後の実用化に向けた有機ＥＬ素子の開発としては、更に低消費電力で効率よく高輝度に発光する有機ＥＬ素子が望まれており、例えば、スチルベン誘導体、ジスチリルアリーレン誘導体又はトリススチリルアリーレン誘導体に、微量の蛍光体をドープし、発光輝度の向上、素子の長寿命化を達成する技術（例えば、特許文献１参照。）が、また８−ヒドロキシキノリンアルミニウム錯体をホスト化合物として、これに微量の蛍光体をドープした有機発光層を有する素子（例えば、特許文献２参照。）が、更に、８−ヒドロキシキノリンアルミニウム錯体をホスト化合物として、これにキナクリドン系色素をドープした有機発光層を有する素子（例えば、特許文献３参照。）が報告されている。
【０００５】
上記文献に開示されている技術では、励起一重項からの発光を用いる場合、一重項励起子と三重項励起子の生成比が１：３であるため発光性励起種の生成確率が２５％であることと、光の取り出し効率が約２０％であるため、外部取り出し量子効率（ηｅｘｔ）の限界は５％とされている。
【０００６】
ところが、プリンストン大より励起三重項からのりん光発光を用いる有機ＥＬ素子の報告（例えば、非特許文献１参照。）がされて以来、室温でりん光を示す材料の研究（例えば、非特許文献２、特許文献４参照。）が活発になってきている。
【０００７】
励起三重項を使用すると、内部量子効率の上限が１００％となるため、励起一重項の場合に比べて原理的に発光効率が４倍となり、冷陰極管とほぼ同等の性能が得られ、照明用にも応用可能であり注目されている。
【０００８】
Ｔｈｅ  １０ｔｈ  Ｉｎｔｅｒｎａｔｉｏｎａｌ  Ｗｏｒｋｓｈｏｐ  ｏｎ  Ｉｎｏｒｇａｎｉｃ  ａｎｄ  Ｏｒｇａｎｉｃ  Ｅｌｅｃｔｒｏｌｕｍｉｎｅｓｃｅｎｃｅ  （ＥＬ  ’００、浜松）では、りん光性化合物についていくつかの報告がなされている。例えば、Ｉｋａｉ等はホール輸送性の化合物をりん光性化合物のホストとして用いている。また、Ｍ．Ｅ．Ｔｏｍｐｓｏｎ等は、各種電子輸送性材料をりん光性化合物のホストに新規なイリジウム錯体をドープして用いている。さらに、Ｔｓｕｔｓｕｉ等は、正孔阻止層（エキシトン阻止層）の導入により高い発光輝度を得ている。正孔阻止層としては、その他、パイオニア社により、ある種のアルミニウム錯体を使用する例、及びＡｐｐｌ．Ｐｈｙｓ．Ｌｅｔｔ．，７９巻、１５６ページ（２００１年）において、Ｉｋａｉ等は、ホールブロック層（エキシトンブロック層）としてフッ素置換化合物を用いることにより、高効率な発光を達成している。
【０００９】
その他、ホストとしてビスカルバゾール誘導体をりん光性有機ＥＬ素子の発光層に用いて、特定の５配位の金属錯体を正孔阻止層に使用する例（特許文献４）や、ビス、または、トリスカルバゾール誘導体を有機ＥＬ素子の正孔阻止層に用いた例がある（特許文献５）。
【００１０】
青〜青緑色のりん光性化合物をドーパントとして用いた場合、ＣＢＰのようなカルバゾール誘導体をホスト化合物として使用した例があるが、その外部取り出し量子効率が６％であり、不十分な結果であり（例えば、非特許文献３参照。）、改良の余地が残っている。これに対してヘキサフェニルベンゼン誘導体を青色のりん光性有機ＥＬ素子に使用しその効率が７〜１０％にもなるという報告（非特許文献４、特許文献６）がある。しかしながら、りん光性有機ＥＬ素子の輝度と寿命の特性を十分に両立する構成については今だに得られていないのが現状である。
【００１１】
また、現在のところ単一の発光材料で白色発光を示すものがないため、複数の発光材料により複数の発光色を同時に発光させて混色により白色発光を得ている。複数の発光色の組み合わせとしては、青色、緑色、赤色の３原色の３つの発光極大波長を含有させたものや、青色と黄色、青緑と橙色等の補色の関係を利用した２つの発光極大波長を含有したもの等が考えられるが、いずれにしても青色を利用する以上、白色に関しても、効率の高い白色発光の素子が発見されていないのが現状である。
【特許文献１】特許第３０９３７９６号明細書
【特許文献２】特開昭６３−２６４６９２号公報
【特許文献３】特開平３−２５５１９０号公報
【特許文献４】特開２００２−８８６０号公報
【特許文献５】特開２００３−３１３７１号公報
【特許文献６】特開２００３−２７０４８号公報
【非特許文献１】Ｍ．Ａ．Ｂａｌｄｏ  ｅｔ  ａｌ．，ｎａｔｕｒｅ、３９５巻、１５１〜１５４ページ（１９９８年）
【非特許文献２】Ｍ．Ａ．Ｂａｌｄｏ  ｅｔ  ａｌ．，ｎａｔｕｒｅ、４０３巻、１７号、７５０−７５３ページ（２０００年）
【非特許文献３】第６２回応用物理学会学術講演会予稿集１２−ａ−Ｍ８
【非特許文献４】第５０回応用物理学関係連合講演会予稿集２８ｐ−Ａ−６
【発明の開示】
【発明が解決しようとする課題】
【００１２】
本発明の目的は、高い発光輝度を示し、且つ、長寿命の有機エレクトロルミネッセンス素子及び表示装置を提供することにある。特に、青色発光において、素子の発光輝度、発光寿命の両立を目的になされたものである。
【課題を解決するための手段】
【００１３】
本発明の上記目的は、以下１〜８の構成によって達成された。
１．ホスト化合物、及び、りん光性化合物を含有する発光層を有する有機エレクトロルミネッセンス素子であって、該素子を構成する何れかの層に下記一般式（２）で表される化合物を含有することを特徴とする有機エレクトロルミネッセンス素子。
【化Ａ】
0004843897.tif 000002
（一般式（２）においてＲ１１〜Ｒ１９のうちｎ個は、ピリジル基、ナフチル基、フェニル基、ピラジニル基、トリアジニル基、オキサジアゾリル基、または、チエニル基を表し、（９−ｎ）個は水素原子、または、メチル基を表し、少なくとも一つは水素原子を表す。ただし、ｎは５以上８以下の整数である。）
２．ホスト化合物、及び、りん光性化合物を含有する発光層を有する有機エレクトロルミネッセンス素子であって、該素子を構成する何れかの層に下記一般式（３）で表される化合物を含有することを特徴とする有機エレクトロルミネッセンス素子。
【化Ｂ】
0004843897.tif 000003
（一般式（３）において、Ｒ２１〜Ｒ２５は、ピリジル基、ナフチル基、フェニル基、ピラジニル基、トリアジニル基、オキサジアゾリル基、または、チエニル基を表す。）
３．ホスト化合物、及び、りん光性化合物を含有する発光層を有する有機エレクトロルミネッセンス素子であって、前記一般式（２）または（３）で表される化合物が、発光層に含有されることを特徴とする前記１または２に記載の有機エレクトロルミネッセンス素子。
４．ホスト化合物、及び、りん光性化合物を含有する発光層、更に正孔阻止層を有する有機エレクトロルミネッセンス素子であって、前記一般式（２）または（３）で表される化合物が、正孔阻止層に使用されることを特徴とする前記１または２に記載の有機エレクトロルミネッセンス素子。
５．りん光性化合物が、オスミウム、イリジウム、ロジウム、または、白金錯体系化合物であることを特徴とする前記１〜４のいずれか１項に記載の有機エレクトロルミネッセンス素子。
６．前記１〜５のいずれか１項に記載の有機エレクトロルミネッセンス素子を有する表示装置。
７．ホスト化合物、及び、りん光性化合物を含有する発光層を有する有機エレクトロルミネッセンス素子であって、該素子を構成するいずれかの層に下記一般式（２）または（３）で表される化合物、及び複数のりん光性化合物を含んでなる白色発光の有機エレクトロルミネッセンス素子。
【化Ｃ】
0004843897.tif 000004
（一般式（２）においてＲ１１〜Ｒ１９のうちｎ個は、ピリジル基、ナフチル基、フェニル基、ピラジニル基、トリアジニル基、オキサジアゾリル基、または、チエニル基を表し、（９−ｎ）個は水素原子、または、メチル基を表し、少なくとも一つは水素原子を表す。ただし、ｎは５以上８以下の整数である。）
【化Ｄ】
0004843897.tif 000005
（一般式（３）において、Ｒ２１〜Ｒ２５は、ピリジル基、ナフチル基、フェニル基、ピラジニル基、トリアジニル基、オキサジアゾリル基、または、チエニル基を表す。）
８．前記７に記載の白色発光の有機エレクトロルミネッセンス素子を具備してなる照明装置。
尚、以下（１）〜（１０）については参考とされる構成である。
（１）
ホスト化合物、及び、りん光性化合物を含有する発光層を有する有機エレクトロルミネッセンス素子であって、該素子を構成する何れかの層に下記一般式（１）で表される化合物を含有することを特徴とする有機エレクトロルミネッセンス素子。
【００１４】
【化１】
0004843897.tif 000006
【００１５】
（一般式（１）において、Ａｒは少なくとも一つの窒素原子を含む五員芳香族環を表し、Ａｒ１、Ａｒ２、Ａｒ３、Ａｒ４、Ａｒ５は、アリール基、または、ヘテロアリール基を表す。ｍは０以上の整数を表し、Ｒは水素原子、または置換基を表す。）
（２）
前記一般式（１）において、Ａｒが五員環を含む芳香族縮合環を表し、少なくとも一つの窒素原子を含むものであることを特徴とする前記（１）に記載の有機エレクトロルミネッセンス素子。
（３）
ホスト化合物、及び、りん光性化合物を含有する発光層を有する有機エレクトロルミネッセンス素子であって、該素子を構成する何れかの層に下記一般式（２）で表される化合物を含有することを特徴とする有機エレクトロルミネッセンス素子。
【００１６】
【化２】
0004843897.tif 000007
【００１７】
（一般式（２）においてＲ１１〜Ｒ１９のうちｎ個はアリール基、または、ヘテロアリール基を表し、（９−ｎ）個は水素原子、または、置換基を表し、少なくとも一つは水素原子を表す。ただし、ｎは５以上８以下の整数である。）
（４）
ホスト化合物、及び、りん光性化合物を含有する発光層を有する有機エレクトロルミネッセンス素子であって、該素子を構成する何れかの層に下記一般式（３）で表される化合物を含有することを特徴とする有機エレクトロルミネッセンス素子。
【００１８】
【化３】
0004843897.tif 000008
【００１９】
（一般式（３）において、Ｒ２１〜Ｒ２５はアリール基、または、ヘテロアリール基を表す。）
（５）
ホスト化合物、及び、りん光性化合物を含有する発光層を有する有機エレクトロルミネッセンス素子であって、前記一般式（１）、（２）または（３）で表される化合物が、発光層に含有されることを特徴とする有機エレクトロルミネッセンス素子。
（６）
ホスト化合物、及び、りん光性化合物を含有する発光層、更に正孔阻止層を有する有機エレクトロルミネッセンス素子であって、前記一般式（１）、（２）または（３）で表される化合物が、正孔阻止層に使用されることを特徴とする有機エレクトロルミネッセンス素子。
（７）
りん光性化合物が、オスミウム、イリジウム、ロジウム、または、白金錯体系化合物であることを特徴とする前記（１）〜（６）のいずれか１項に記載の有機エレクトロルミネッセンス素子。
（８）
前記（１）〜（７）のいずれか１項に記載の有機エレクトロルミネッセンス素子を有する表示装置。
（９）
ホスト化合物、及び、りん光性化合物を含有する発光層を有する有機エレクトロルミネッセンス素子であって、該素子を構成するいずれかの層に前記一般式（１）、（２）または（３）で表される化合物、及び複数のりん光性化合物を含んでなる白色発光の有機エレクトロルミネッセンス素子。
（１０）
前記（９）に記載の白色発光の有機エレクトロルミネッセンス素子を具備してなる照明装置。
【発明の効果】
【００２０】
本発明により、高い発光効率と長寿命の有機エレクトロルミネッセンス素子が得られ、特に青色発光において高効率、長寿命の有機エレクトロルミネッセンス素子が得られる。これにより高輝度の白色発光が得られる。
【発明を実施するための最良の形態】
【００２１】
次いで、本発明を実施するための最良の形態について説明するが、本発明はこれにより限定されるものではない。
【００２２】
本発明を詳しく説明する。本発明者等は、鋭意検討の結果、一般式（１）〜（３）で表される化合物を有機ＥＬ素子に使用することにより、高い発光輝度を示し、且つ、発光寿命の長い有機ＥＬ素子、及び、該素子を有する表示装置及び照明装置を提供できることを見いだした。
【００２３】
りん光性ドーパントの励起３重項を利用するりん光性ドーパントおよび蛍光性のホスト化合物を含有する発光層を有する有機エレクトロルミネッセンス素子においては、該素子を構成する何れかの層に下記一般式（１）で表される化合物を含有することで、高い発光輝度と長い発光寿命を得ることができる。
【００２４】
従来使用されている発光ホストとしては、カルバゾール誘導体が代表的であるが、青色に使用する場合に従来のカルバゾール誘導体の代表例であるＣＢＰ（４，４’−ビス（１−カルバゾリル）ビフェニル）では、りん光波長が青色のドーパントよりも長いために十分な効率を得ることが出来ていない。そこで、本発明者らは鋭意検討した結果、五員環を含む芳香族環で少なくとも一つの窒素原子を含む化合物でアリール基、または、ヘテロアリール基を５個以上導入することにより、立体的な嵩高さによるりん光波長の短波化、及び、エキサイプレックスの生成を抑えることによる高効率化を達成できることを見出した。また、寿命の改善もみられているが、これはアリール基または、ヘテロアリール基が５個以上導入されていることによる効果と推定している。
【００２５】
又、本発明の化合物は、前記発光ホストとして用いるほか、電子輸送材料として優れており、特に電子輸送材料のなかでも正孔阻止材料として、正孔阻止層に用いることで優れた性質を発揮する。
【００２６】
本発明の化合物について更に詳細に説明する。
【００２７】
前記一般式（１）において、Ａｒは少なくとも一つの窒素原子を含む五員芳香族環を表し、具体的には、ピロール環、インドール環、カルバゾール環等が挙げられる。
【００２８】
Ａｒ1、Ａｒ2、Ａｒ3、Ａｒ4、Ａｒ5は、アリール基、または、ヘテロアリール基を表す。ｍは０以上の整数を表し、Ｒは水素原子、または置換基を表す。
【００２９】
Ａｒ1、Ａｒ2、Ａｒ3、Ａｒ4、Ａｒ5はアリール基、または、ヘテロアリール基を表す。具体的にはフェニル基、ナフチル基、ｐ−トリル基、ｐ−クロロフェニル基、メシチル基、フェナンスリル基、ビフェニル基、ピリジル基、ピラジル基、ピリミジル基、キノリル基、キナゾリル基、アクリジル基、トリアジル基等が挙げられる。好ましくは、フェニル基、ナフチル基、ピリジル基が挙げられる。
Ａｒ1、Ａｒ2、Ａｒ3、Ａｒ4、Ａｒ5で表されるアリール基、または、ヘテロアリール基は置換基を有していても良い。置換基としては、アルキル基（例えばメチル基、エチル基、イソプロピル基、ヒドロキシエチル基、メトキシメチル基、ｔ−ブチル基等）、シクロアルキル基（例えばシクロペンチル基、シクロヘキシル基等）、トリフルオロメチル基、ペンタフルオロフェニル基、シアノ基、アルキルスルホニル基（メチルスルホニル基等）、ハロゲン原子（フッ素原子等）、アリール基（例えばフェニル基、ナフチル基、ｐ−トリル基、ｐ−クロロフェニル基、メシチル基等）、ヘテロアリール基、アルコキシ基（例えばメトキシ基等）、等が挙げられる。
【００３０】
本発明の一般式（１）においてＲは水素原子、または、置換基を表すが、水素原子であることが好ましい。
【００３１】
Ｒが置換基を表す場合、その置換基としては、アルキル基（例えばメチル基、エチル基、イソプロピル基、ヒドロキシエチル基、メトキシメチル基、ｔ−ブチル基等）、シクロアルキル基（例えばシクロペンチル基、シクロヘキシル基等）、アラルキル基（例えばベンジル基、２−フェネチル基等）、アリール基（例えばフェニル基、ナフチル基、ｐ−トリル基、ｐ−クロロフェニル基、メシチル基、ペンタフルオロフェニル基等）、アルコキシ基（例えばエトキシ基、イソプロポキシ基、ブトキシ基等）、アリールオキシ基（例えばフェノキシ基等）、シアノ基、水酸基、アルケニル基（例えば、ビニル基等）、ハロゲン原子（フッ素原子等）、トリフルオロメチル基等が挙げられる。これらの基はさらに置換されていてもよい。
【００３２】
Ｒが置換基を表す場合、好ましくは、トリフルオロメチル基、ハロゲン原子、アルキル基、アルコキシ基、または、アリール基である。
【００３３】
ｍは０以上の整数である。ｍ＝１の場合、Ｒは水素原子であることが好ましい。また、ｍ≧２の場合は、Ｒのうち少なくとも一つが水素原子であることが好ましい。
【００３４】
また、前記一般式（１）において、Ａｒは少なくとも一つの窒素原子を含む五員芳香族環を表すが、Ａｒが五員環を含む芳香族縮合環であり、少なくとも一つの窒素原子を含む場合が好ましく、具体的には、インドール環、カルバゾール環等の含窒素芳香族縮合環が挙げられる。
【００３５】
一般式（２）においてＲ11〜Ｒ19のうちｎ個はアリール基、または、ヘテロアリール基を表し、（９−ｎ）個は水素原子、または、置換基を表し、少なくとも一つは水素原子を表す。ｎは５以上８以下の整数である。
【００３６】
Ｒ11〜Ｒ19が置換基を表す場合、具体的にはＲで示したものと同義である。好ましくは、トリフルオロメチル基、ハロゲン原子、アルキル基、アルコキシ基、または、アリール基である。
【００３７】
一般式（３）においてＲ21〜Ｒ25はアリール基、または、ヘテロアリール基を表す。Ｒ21〜Ｒ25が表すアリール基、ヘテロアリール基としては、具体的には前記Ａｒ１〜Ａｒ５であげられた基を表す。
【００３８】
なお、一般式（２）、（３）において、Ｒ１９、Ｒ２５を構成する置換基は、それぞれ炭素原子数が１１個以下である場合が好ましい。
【００３９】
一般式（２）、（３）では一般式（３）の方が好ましい。
【００４０】
以下に、前記一般式（１）、（２）または（３）で表される化合物の具体例を示すがこれに限定されない。
【００４１】
【化４】
0004843897.tif 000009
【００４２】
【化５】
0004843897.tif 000010
【００４３】
【化６】
0004843897.tif 000011
【００４４】
【化７】
0004843897.tif 000012
【００４５】
【化８】
0004843897.tif 000013
【００４６】
【化９】
0004843897.tif 000014
【００４７】
また、以下に本発明係わる前記一般式（１）、（２）または（３）で表される化合物は従来公知の方法によって製造が可能である。以下に代表的な合成例を例示する。
【００４８】
（合成例）
化合物（４）の製造
カルバゾール１０ｇを酢酸３００ｍｌに溶解し，反応液を０℃に保ちながら臭素１３ｍｌを滴下した。滴下が終了した時点で、８０℃に加熱し７時間攪拌した。その後、結晶を濾取した。次いで、トルエンで再結晶しＴＢＣ（１，３．６，８−テトラブロモカルバゾール）を３．２ｇ得た。ＴＢＣを３．２ｇ、パラジウム触媒を用いて、テトラヒドロフラン溶媒中、塩基として炭酸カリウムを使用し、フェニルボロン酸と反応させ、１２時間加熱攪拌した。反応終了後、水を加えて有機層を抽出した。硫酸マグネシウムで乾燥後、溶媒を減圧留去してからカラムクロマトグラフィーで精製した後、酢酸エチルで再結晶し、ＴＰＣを２．２ｇを得た。ＴＰＣ２．２ｇをジメチルホルムアミド１００ｍｌに溶解し、銅０．５ｇ、炭酸カリウム１．４ｇ、ヨードベンゼン１．０ｇで１５０℃で１７時間加熱攪拌した。反応終了後、水を加えて有機層を抽出した。硫酸マグネシウムで乾燥後、溶媒を減圧留去してからカラムクロマトグラフィーで精製した後、酢酸エチルで再結晶し、化合物（４）を０．４ｇ得た。ＮＭＲスペクトル、マススペクトルにより化合物（４）であることを確認した。
【００４９】
【化１０】
0004843897.tif 000015
【００５０】
《ホスト化合物》：発光層中の主成分
本発明に係るホスト化合物について説明する。
【００５１】
ここで、「ホスト化合物」とは、２種以上の化合物で構成される発光層中にて混合比（質量）の最も多い化合物のことを意味し、それ以外の化合物については「ドーパント化合物」という。例えば、発光層を化合物ａ、化合物ｂという２種で構成し、その混合比がａ：ｂ＝１０：９０であれば化合物Ａがドーパント化合物であり、化合物Ｂがホスト化合物である。更に、発光層を化合物ａ、化合物ｂ、化合物ｃの３種から構成し、その混合比がａ：ｂ：ｃ＝５：１０：８５であれば、化合物ａ、化合物ｂがドーパント化合物であり、化合物ｃがホスト化合物である。
【００５２】
本発明に係るホスト化合物として、前記一般式（１）、（２）または（３）で表される化合物を、また従来公知の蛍光性化合物、後述する蛍光性化合物等を用いることができる。
【００５３】
《りん光性化合物》：発光層中のドーパント化合物の一種
本発明に係る、ドーパント化合物として用いられるりん光性化合物について説明する。
【００５４】
「りん光性化合物」とは励起三重項からの発光が観測される化合物であり、りん光量子収率が、２５℃において０．００１以上の化合物である。りん光量子収率は好ましくは０．０１以上、更に好ましくは０．１以上である。
【００５５】
上記りん光量子収率は、第４版実験化学講座７の分光IIの３９８頁（１９９２年版、丸善）に記載の方法により測定できる。溶液中でのりん光量子収率は種々の溶媒を用いて測定できるが、本発明に係るりん光性化合物は、任意の溶媒の何れかにおいて上記りん光量子収率が達成されることが好ましい。
【００５６】
本発明に係るりん光性化合物としては、元素周期表で８〜１０族の金属を含有する錯体系化合物が好ましく、より好ましくは、イリジウム、ロジウム、ルテニウム、オスミウムまたは白金錯体系化合物等が挙げられ、更に好ましくは、オスミウム、イリジウム、ロジウムまたは白金錯体系化合物であり、中でも最も好ましく用いられるのはイリジウム錯体系化合物である。
【００５７】
ホスト化合物及びドーパント化合物としてりん光性化合物を各々含有する発光層を有する本発明の有機ＥＬ素子において、有機ＥＬ素子を構成するいずれか１層には、前記一般式（１）、（２）または（３）で表される化合物を有し、発光極大波長が５００ｎｍ以下であることが好ましい。
【００５８】
本発明に用いられるホスト材料の最低励起三重項エネルギー準位は、発光材料の最低励起三重項エネルギー準位よりも高く、発光材料の最低励起三重項エネルギー準位の１．０５〜１．３８倍であることが好ましい。ホスト材料の最低励起三重項エネルギー準位は、６８ｋｃａｌ／ｍｏｌ（２８４．９ｋＪ／ｍｏｌ）〜９０ｋｃａｌ／ｍｏｌ（３７７．１ｋＪ／ｍｏｌ）であることが好ましい。
【００５９】
本発明の有機ＥＬ素子において、発光層に隣接する層に含まれる有機材料の最低励起三重項エネルギー準位は、発光層を構成する材料の最低励起三重項エネルギー準位よりも高く、発光層を構成する材料の最低励起三重項エネルギー準位の１．０５〜１．３８倍であることが好ましい。本発明の有機ＥＬ素子において、発光層に隣接する層に含まれる有機材料の最低励起三重項エネルギー準位が、６８ｋｃａｌ／ｍｏｌ（２８４．９ｋＪ／ｍｏｌ）〜９０ｋｃａｌ／ｍｏｌ（３７７．１ｋＪ／ｍｏｌ）であることが好ましい。
【００６０】
以下に、本発明に係るりん光性化合物の具体例を示すが、本発明はこれらに限定されない。また、これらの化合物は、例えば、Ｉｎｏｒｇ．Ｃｈｅｍ．４０巻、１７０４〜１７１１に記載の方法等により合成できる。
【００６１】
【化１１】
0004843897.tif 000016
【００６２】
【化１２】
0004843897.tif 000017
【００６３】
【化１３】
0004843897.tif 000018
【００６４】
以上のほか、下記に示す公開特許公報に記載されている化合物を使用することもできる。ＷＯ  ００／７０６５５、特開２００２−２８０１７８、同２００１−１８１６１６、同２００２−２８０１７９、同２００１−１８１６１７、同２００２−２８０１８０、同２００１−２４７８５９、同２００２−２９９０６０、同２００１−３１３１７８、同２００２−３０２６７１、同２００１−３４５１８３、同２００２−３２４６７９、ＷＯ  ０２／１５６４５、特開２００２−３３２２９１、同２００２−５０４８４、同２００２−３３２２９２、同２００２−８３６８４、特表２００２−５４０５７２、特開２００２−１１７９７８、同２００２−３３８５８８、同２００２−１７０６８４、同２００２−３５２９６０、同ＷＯ  ０１／９３６４２、同２００２−５０４８３、同２００２−１００４７６、同２００２−１７３６７４、同２００２−３５９０８２、同２００２−１７５８８４、同２００２−３６３５５２、同２００２−１８４５８２、同２００３−７４６９、特表２００２−５２５８０８、特開２００３−７４７１、特表２００２−５２５８３３、特開２００３−３１３６６、同２００２−２２６４９５、同２００２−２３４８９４、同２００２−２３５０７６、同２００２−２４１７５１、同２００１−３１９７７９、同２００１−３１９７８０、同２００２−６２８２４、同２００２−１００４７４、同２００２−２０３６７９、同２００２−３４３５７２、同２００２−２０３６７８等。
【００６５】
《蛍光性化合物》
本発明に用いられる蛍光性化合物について説明する。
【００６６】
本発明では、ホスト化合物とりん光性化合物の他に、蛍光性化合物を少なくとも１種含有してもよい。この場合、ホスト化合物またはりん光性化合物からのエネルギー移動等で、有機ＥＬ素子としての電界発光は蛍光性化合物からの発光が得られる。蛍光性化合物として好ましいのは、溶液状態で蛍光量子収率が高いものである。ここで、蛍光量子収率は１０％以上であることが好ましく、更に好ましくは、３０％以上である。
【００６７】
具体的な蛍光性化合物としては、クマリン系色素、ピラン系色素、シアニン系色素、クロコニウム系色素、スクアリウム系色素、オキソベンツアントラセン系色素、フルオレセイン系色素、ローダミン系色素、ピリリウム系色素、ペリレン系色素、スチルベン系色素、ポリチオフェン系色素、または、希土類錯体系蛍光体等が挙げられる。
【００６８】
ここでの蛍光量子収率も、前記第４版実験化学講座７の分光IIの３６２頁（１９９２年版、丸善）に記載の方法により測定することができる。
【００６９】
前記りん光性化合物は、前記のようなりん光量子収率が、２５℃において０．００１以上であるほか、前記ホストの最低励起三重項エネルギーよりも低いそれを有するものであり、つまりより長波長なりん光極大波長を有するものである。りん光性化合物のりん光発光極大波長としては特に制限されるものではなく、原理的には、中心金属、配位子、配位子の置換基等を選択することで得られる発光波長を変化させることができる。
【００７０】
本発明に用いられるりん光性化合物、蛍光性化合物が発光する色は、「新編色彩科学ハンドブック」（日本色彩学会編、東京大学出版会、１９８５）の１０８頁の図４．１６において、分光放射輝度計ＣＳ−１０００（ミノルタ製）で測定した結果をＣＩＥ色度座標に当てはめたときの色で決定される。
【００７１】
《有機ＥＬ素子の層構成》
本発明に係る有機ＥＬ素子の層構成について説明する。
【００７２】
本発明の有機ＥＬ素子は、一対の電極（陽極、陰極）の間に、少なくとも１層の発光層を挟持した構造を有する。ここで、発光層は、広義の意味では、陰極と陽極からなる電極に電流を流した際に発光する層のことであり、具体的には、陰極と陽極からなる電極に電流を流した際に発光する化合物を含有する層のことを指す。
【００７３】
本発明の有機ＥＬ素子は、必要に応じ発光層の他に、正孔輸送層、電子輸送層、陽極バッファー層及び陰極バッファー層等を有し、陰極と陽極で挟持された構造をとる。具体的には以下に示されるような構造が挙げられる。
【００７４】
（ｉ）陽極／発光層／陰極
（ii）陽極／正孔輸送層／発光層／陰極
（iii）陽極／発光層／電子輸送層／陰極
（iv）陽極／正孔輸送層／発光層／電子輸送層／陰極
（ｖ）陽極／正孔輸送層／発光層／正孔阻止層／電子輸送層／陰極
（vi）陽極／正孔輸送層／発光層／正孔阻止層／電子輸送層／陰極バッファー層／陰極
（ｖii）陽極／陽極バッファー層／正孔輸送層／発光層／電子輸送層／陰極バッファー層／陰極
（ｖiii）陽極／陽極バッファー層／正孔輸送層／発光層／正孔阻止層／電子輸送層／陰極バッファー層／陰極
《発光層》
本発明に係る発光層について説明する。
【００７５】
本発明では、上記一般式（１）、（２）または（３）で表される化合物をホスト化合物として用いて発光層を形成することが好ましい。即ち、本発明に係る前記一般式（１）、（２）または（３）で表される化合物をホスト化合物として、前記りん光性化合物（ドーパント）と組み合わせて用いる。
【００７６】
発光層の形成方法としては、例えば、蒸着法、スピンコート法、キャスト法、ＬＢ法等の公知の方法により薄膜を形成することができるが、本発明では、特に分子堆積膜が好ましい。ここで、分子堆積膜とは、上記化合物の気相状態から沈着され形成された薄膜や、該化合物の溶融状態、または液相状態から固体化され形成された膜のことである。通常、分子堆積膜はＬＢ法により形成された薄膜（分子累積膜）と、凝集構造、高次構造の相違やそれに起因する機能的な相違により区別することができる。
【００７７】
また、この発光層は、特開昭５７−５１７８１号公報に記載されているように、樹脂等の結着材と共に発光材料として上記化合物を溶剤に溶かして溶液とした後、これをスピンコート法等により塗布して薄膜形成することにより得ることができる。
【００７８】
（発光層の膜厚）
このようにして形成された発光層の膜厚については特に制限はなく、状況に応じて適宜選択することができるが、５ｎｍ〜５μｍの範囲に膜厚調整することが好ましい。
【００７９】
次に、正孔注入層、正孔輸送層、電子注入層、電子輸送層等、発光層と組み合わせて有機ＥＬ素子を構成するその他の層について説明する。
【００８０】
《正孔注入層、正孔輸送層、電子注入層、電子輸送層》
本発明に用いられる、正孔注入層、正孔輸送層は、陽極より注入された正孔を発光層に伝達する機能を有し、この正孔注入層、正孔輸送層を陽極と発光層の間に介在させることにより、より低い電界で多くの正孔が発光層に注入され、その上、発光層に陰極、電子注入層、または電子輸送層より注入された電子は、発光層と正孔注入層もしくは正孔輸送層の界面に存在する電子の障壁により、発光層内の界面に累積され発光効率が向上する等発光性能の優れた素子となる。
【００８１】
《正孔注入材料、正孔輸送材料》
この正孔注入層、正孔輸送層の材料（以下、正孔注入材料、正孔輸送材料という）については、前記の陽極より注入された正孔を発光層に伝達する機能を有する性質を有するものであれば特に制限はなく、従来、光導伝性材料において、正孔の電荷注入輸送材料として慣用されているものやＥＬ素子の正孔注入層、正孔輸送層に使用される公知のものの中から任意のものを選択して用いることができる。
【００８２】
上記正孔注入材料、正孔輸送材料は、正孔の注入もしくは輸送、電子の障壁性の何れかを有するものであり、有機物、無機物の何れであってもよい。この正孔注入材料、正孔輸送材料としては、例えばトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、または、導電性高分子オリゴマー、特にチオフェンオリゴマー等が挙げられる。正孔注入材料、正孔輸送材料としては、上記のものを使用することができるが、ポルフィリン化合物、芳香族第三級アミン化合物及びスチリルアミン化合物、特に芳香族第三級アミン化合物を用いることが好ましい。
【００８３】
上記芳香族第三級アミン化合物及びスチリルアミン化合物の代表例としては、Ｎ，Ｎ，Ｎ′，Ｎ′−テトラフェニル−４，４′−ジアミノフェニル；Ｎ，Ｎ′−ジフェニル−Ｎ，Ｎ′−ビス（３−メチルフェニル）−〔１，１′−ビフェニル〕−４，４′−ジアミン（ＴＰＤ）；２，２−ビス（４−ジ−ｐ−トリルアミノフェニル）プロパン；１，１−ビス（４−ジ−ｐ−トリルアミノフェニル）シクロヘキサン；Ｎ，Ｎ，Ｎ′，Ｎ′−テトラ−ｐ−トリル−４，４′−ジアミノビフェニル；１，１−ビス（４−ジ−ｐ−トリルアミノフェニル）−４−フェニルシクロヘキサン；ビス（４−ジメチルアミノ−２−メチルフェニル）フェニルメタン；ビス（４−ジ−ｐ−トリルアミノフェニル）フェニルメタン；Ｎ，Ｎ′−ジフェニル−Ｎ，Ｎ′−ジ（４−メトキシフェニル）−４，４′−ジアミノビフェニル；Ｎ，Ｎ，Ｎ′，Ｎ′−テトラフェニル−４，４′−ジアミノジフェニルエーテル；４，４′−ビス（ジフェニルアミノ）クオードリフェニル；Ｎ，Ｎ，Ｎ−トリ（ｐ−トリル）アミン；４−（ジ−ｐ−トリルアミノ）−４′−〔４−（ジ−ｐ−トリルアミノ）スチリル〕スチルベン；４−Ｎ，Ｎ−ジフェニルアミノ−（２−ジフェニルビニル）ベンゼン；３−メトキシ−４′−Ｎ，Ｎ−ジフェニルアミノスチルベンゼン；Ｎ−フェニルカルバゾール、更に、米国特許第５，０６１，５６９号明細書に記載されている２個の縮合芳香族環を分子内に有するもの、例えば、４，４′−ビス〔Ｎ−（１−ナフチル）−Ｎ−フェニルアミノ〕ビフェニル（α−ＮＰＤ）、特開平４−３０８６８８号公報に記載されているトリフェニルアミンユニットが３つスターバースト型に連結された４，４′，４″−トリス〔Ｎ−（３−メチルフェニル）−Ｎ−フェニルアミノ〕トリフェニルアミン（ＭＴＤＡＴＡ）等が挙げられる。
【００８４】
更に、これらの材料を高分子鎖に導入した、または、これらの材料を高分子の主鎖とした高分子材料を用いることもできる。
【００８５】
または、ｐ型−Ｓｉ、ｐ型−ＳｉＣ等の無機化合物も正孔注入材料、正孔輸送材料として使用することができる。この正孔注入層、正孔輸送層は、上記正孔注入材料、正孔輸送材料を、例えば真空蒸着法、スピンコート法、キャスト法、ＬＢ法等の公知の方法により、薄膜化することにより形成することができる。
【００８６】
（正孔注入層の膜厚、正孔輸送層の膜厚）
正孔注入層、正孔輸送層の膜厚については特に制限はないが、５ｎｍ〜５μｍ程度での範囲に調整することが好ましい。この正孔注入層、正孔輸送層は、上記材料の一種または二種以上からなる一層構造であってもよく、同一組成または異種組成の複数層からなる積層構造であってもよい。
【００８７】
《電子輸送層、電子輸送材料》
本発明に係る電子輸送層は、陰極より注入された電子を発光層に伝達する機能を有していればよく、その材料としては従来公知の化合物の中から任意のものを選択して用いることができる。
【００８８】
この電子輸送層に用いられる材料（以下、電子輸送材料という）の例としては、ニトロ置換フルオレン誘導体、ジフェニルキノン誘導体、チオピランジオキシド誘導体、ナフタレンペリレン等の複素環テトラカルボン酸無水物、カルボジイミド、フレオレニリデンメタン誘導体、アントラキノジメタン及びアントロン誘導体、オキサジアゾール誘導体等が挙げられる。更に、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。
【００８９】
更に、これらの材料を高分子鎖に導入した、またはこれらの材料を高分子の主鎖とした高分子材料を用いることもできる。
【００９０】
または、８−キノリノール誘導体の金属錯体、例えばトリス（８−キノリノール）アルミニウム（Ａｌｑ３）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（Ｚｎｑ）等、及びこれらの金属錯体の中心金属がＩｎ、Ｍｇ、Ｃｕ、Ｃａ、Ｓｎ、ＧａまたはＰｂに置き替わった金属錯体も、電子輸送材料として用いることができる。
【００９１】
その他、メタルフリーまたはメタルフタロシアニン、更には、それらの末端がアルキル基やスルホン酸基等で置換されているものも、電子輸送材料として好ましく用いることができる。または、発光層の材料として例示したジスチリルピラジン誘導体も、電子輸送材料として用いることができるし、正孔注入層、正孔輸送層と同様に、ｎ型−Ｓｉ、ｎ型−ＳｉＣ等の無機半導体も電子輸送材料として用いることができる。
【００９２】
この電子輸送層は、上記化合物を、例えば真空蒸着法、スピンコート法、キャスト法、ＬＢ法等の公知の薄膜形成法により製膜して形成することができる。
【００９３】
（電子輸送層の膜厚）
電子輸送層の膜厚は特に制限はないが、５ｎｍ〜５μｍの範囲に調整することが好ましい。この電子輸送層は、これらの電子輸送材料一種または二種以上からなる一層構造であってもよいし、或いは、同一組成または異種組成の複数層からなる積層構造であってもよい。
【００９４】
また、本発明においては、蛍光性化合物は発光層のみに限定することはなく、発光層に隣接した正孔輸送層、または電子輸送層に前記りん光性化合物のホスト化合物となる蛍光性化合物と同じ領域に蛍光極大波長を有する蛍光性化合物を少なくとも１種含有させてもよく、それにより更にＥＬ素子の発光効率を高めることができる。これらの正孔輸送層や電子輸送層に含有される蛍光性化合物としては、発光層に含有されるものと同様に蛍光極大波長が３３０〜４４０ｎｍ、更に好ましくは３６０〜４１０ｎｍの範囲にある蛍光性化合物が用いられる。
【００９５】
本発明において、有機ＥＬ素子が正孔阻止（ホールブロック）層を有している場合、本発明に係わる一般式（１）、（２）または（３）で表される化合物を発光層に隣接して上記のような正孔阻止層として用いることができる。正孔阻止層とは広い意味では電子輸送層であり、発光層に隣接して設けられ、正孔阻止層は電子を輸送する機能を有しつつ正孔を輸送する能力が著しく小さい電子輸送材料（正孔阻止材料）からなる層である。電子を輸送しつつ正孔を阻止することで電子と正孔の再結合確率を向上させることができる。
【００９６】
《基体（基板、基材、支持体等ともいう）》
本発明の有機ＥＬ素子に係る基体としては、ガラス、プラスチック等の種類には特に限定はなく、また、透明のものであれば特に制限はないが、好ましく用いられる基板としては例えばガラス、石英、光透過性樹脂フィルムを挙げることができる。特に好ましい基体は、有機ＥＬ素子にフレキシブル性を与えることが可能な樹脂フィルムである。
【００９７】
樹脂フィルムとしては、特に限定はなく、具体的には、ポリエチレンテレフタレート、ポリエチレンナフタレート等のポリエステル、ポリエチレン、ポリプロピレン、セロファン、セルロースジアセテート、セルローストリアセテート、セルロースアセテートブチレート、セルロースアセテートプロピオネート、セルロースアセテートフタレート、セルロースナイトレート等のセルロースエステル類又はそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン、ポリスルホン類、ポリエーテルケトンイミド、ポリアミド、フッ素樹脂、ナイロン、ポリメチルメタクリレート、アクリル或いはポリアリレート類、アートン（商品名：ＪＳＲ（株）製）或いはアペル（商品名：三井化学（株）製）といったノルボルネン系（またはシクロオレフィン系）樹脂、有機無機ハイブリッド樹脂等をあげることが出来る。有機無機ハイブリッド樹脂としては、有機樹脂とゾルゲル反応によって得られる無機高分子（例えばシリカ、アルミナ、チタニア、ジルコニア等）を組み合わせて得られるものが挙げられる。
【００９８】
樹脂フィルムの表面には無機物もしくは有機物の被膜またはその両者のハイブリッド被膜が形成されていてもよい。
【００９９】
被膜の具体例としてはゾル−ゲル法により形成されたシリカ層、ポリマーの塗布等により形成された有機層（たとえば重合性基を有する有機材料膜に紫外線照射や加熱等の手段で後処理を施した膜を含む）、ＤＬＣ膜、金属酸化物膜または金属窒化物膜などが挙げられる。金属酸化物膜、金属窒化物膜を構成する金属酸化物、金属窒化物としては、酸化珪素、酸化チタン、酸化アルミニウムなどの金属酸化物、窒化珪素などの金属窒化物、酸窒化珪素、酸窒化チタンなどの金属酸窒化物が挙げられる。
【０１００】
前記、表面に無機物もしくは有機物の被膜またはその両者のハイブリッド被膜が形成された樹脂フィルムの水蒸気透過率は、０．０１ｇ／ｍ2・ｄａｙ・ａｔｍ以下の高バリア性フィルムであることが好ましい。
【０１０１】
次に、有機ＥＬ素子を作製する好適な例を説明する。例として、前記の陽極／正孔注入層／正孔輸送層／発光層／電子輸送層／電子注入層／陰極からなるＥＬ素子の作製法について説明する。
【０１０２】
まず適当な基板上に、所望の電極用物質、例えば陽極用物質からなる薄膜を、１μｍ以下、好ましくは１０〜２００ｎｍの範囲の膜厚になるように、蒸着やスパッタリング等の方法により形成させて陽極を作製する。次に、この上に素子材料である正孔注入層、正孔輸送層、発光層、電子輸送層／電子注入層からなる薄膜を形成させる。
【０１０３】
更に、陽極と発光層または正孔注入層の間、及び、陰極と発光層または電子注入層との間にはバッファー層（電極界面層）を存在させてもよい。
【０１０４】
バッファー層とは、駆動電圧低下や発光効率向上のために電極と有機層間に設けられる層のことで、「有機ＥＬ素子とその工業化最前線（１９９８年１１月３０日エヌ・ティー・エス社発行）」の第２編第２章「電極材料」（１２３〜１６６頁）に詳細に記載されており、陽極バッファー層と陰極バッファー層とがある。
【０１０５】
陽極バッファー層は、特開平９−４５４７９号公報、同９−２６００６２号公報、同８−２８８０６９号公報等にもその詳細が記載されており、具体例として、銅フタロシアニンに代表されるフタロシアニンバッファー層、酸化バナジウムに代表される酸化物バッファー層、アモルファスカーボンバッファー層、ポリアニリン（エメラルディン）やポリチオフェン等の導電性高分子を用いた高分子バッファー層等が挙げられる。
【０１０６】
陰極バッファー層は、特開平６−３２５８７１号公報、同９−１７５７４号公報、同１０−７４５８６号公報等にもその詳細が記載されており、具体的にはストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウム、酸化リチウムに代表される酸化物バッファー層等が挙げられる。
【０１０７】
上記バッファー層はごく薄い膜であることが望ましく、素材にもよるが、その膜厚は０．１〜１００ｎｍの範囲が好ましい。
【０１０８】
更に上記基本構成層の他に必要に応じてその他の機能を有する層を積層してもよく、前記正孔阻止（ホールブロック）層（例えば特開平１１−２０４２５８号公報、同１１−２０４３５９号公報、及び「有機ＥＬ素子とその工業化最前線（１９９８年１１月３０日エヌ・ティー・エス社発行）」の第２３７頁等に記載されている）のような機能層を有していてもよい。
【０１０９】
《電極》
次に有機ＥＬ素子の電極について説明する。有機ＥＬ素子の電極は、陰極と陽極からなる。この有機ＥＬ素子における陽極としては、仕事関数の大きい（４ｅＶ以上）金属、合金、電気伝導性化合物及びこれらの混合物を電極物質とするものが好ましく用いられる。このような電極物質の具体例としてはＡｕ等の金属、ＣｕＩ、インジウムチンオキシド（ＩＴＯ）、ＳｎＯ2、ＺｎＯ等の導電性透明材料が挙げられる。
【０１１０】
上記陽極は蒸着やスパッタリング等の方法によりこれらの電極物質の薄膜を形成させ、フォトリソグラフィー法で所望の形状のパターンを形成してもよく、或いはパターン精度をあまり必要としない場合（１００μｍ以上程度）は、上記電極物質の蒸着やスパッタリング時に所望の形状のマスクを介してパターンを形成してもよい。この陽極より発光を取り出す場合には、透過率を１０％より大きくすることが望ましく、または、陽極としてのシート抵抗は数百Ω／□以下が好ましい。更に膜厚は材料にもよるが、通常１０ｎｍ〜１μｍ、好ましくは１０ｎｍ〜２００ｎｍの範囲で選ばれる。
【０１１１】
一方、陰極としては、仕事関数の小さい（４ｅＶ以下）金属（電子注入性金属と称する）、合金、電気伝導性化合物及びこれらの混合物を電極物質とするものが好ましく用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ2Ｏ3）混合物、インジウム、リチウム／アルミニウム混合物、希土類金属等が挙げられる。これらの中で、電子注入性及び酸化等に対する耐久性の点から、電子注入性金属とこれより仕事関数の値が大きく安定な金属である第二金属との混合物、例えばマグネシウム／銀混合物、マグネシウム／アルミニウム混合物、マグネシウム／インジウム混合物、アルミニウム／酸化アルミニウム（Ａｌ2Ｏ3）混合物、リチウム／アルミニウム混合物等が好適である。上記陰極は、これらの電極物質を蒸着やスパッタリング等の方法で薄膜を形成させることにより作製することができる。または、陰極としてのシート抵抗は数百Ω／□以下が好ましく、膜厚は通常１０ｎｍ〜１μｍ、好ましくは５０〜２００ｎｍの範囲で選ばれる。なお発光を透過させるため、有機ＥＬ素子の陽極または陰極の何れか一方が、透明または半透明であれば発光効率が向上するので好都合である。
【０１１２】
《有機ＥＬ素子の作製方法》
次に、有機ＥＬ素子の作製方法について説明する。
【０１１３】
薄膜化の方法としては、前記の如くスピンコート法、キャスト法、蒸着法等があるが、均質な膜が得られやすく、かつピンホールが生成しにくい等の点から、真空蒸着法が好ましい。薄膜化に真空蒸着法を採用する場合、その蒸着条件は、使用する化合物の種類、分子堆積膜の目的とする結晶構造、会合構造等により異なるが、一般にボート加熱温度５０〜４５０℃、真空度１０−６〜１０−３Ｐａ、蒸着速度０．０１ｎｍ／秒〜５０ｎｍ／秒、基板温度−５０℃〜３００℃、膜厚５ｎｍ〜５μｍの範囲で適宜選ぶことが望ましい。
【０１１４】
前記の様に、適当な基板上に所望の電極用物質、例えば陽極用物質からなる薄膜を１μｍ以下、好ましくは１０〜２００ｎｍの範囲の膜厚になるように、蒸着やスパッタリング等の方法により形成させて陽極を作製した後、該陽極上に前記の通り正孔注入層、正孔輸送層、発光層、電子輸送層／電子注入層からなる各層薄膜を形成させた後、その上に陰極用物質からなる薄膜を１μｍ以下、好ましくは５０〜２００ｎｍの範囲の膜厚になるように、例えば蒸着やスパッタリング等の方法により形成させて陰極を設け、所望の有機ＥＬ素子が得られる。この有機ＥＬ素子の作製は、一回の真空引きで一貫してこの様に正孔注入層から陰極まで作製するのが好ましいが、作製順序を逆にして、陰極、電子注入層、発光層、正孔注入層、陽極の順に作製することも可能である。このようにして得られた有機ＥＬ素子に、直流電圧を印加する場合には、陽極を＋、陰極を−の極性として電圧５〜４０Ｖ程度を印加すると、発光が観測できる。または、逆の極性で電圧を印加しても電流は流れずに発光は全く生じない。更に、交流電圧を印加する場合には、陽極が＋、陰極が−の状態になったときのみ発光する。なお印加する交流の波形は任意でよい。
【０１１５】
《表示装置》
本発明の有機ＥＬ素子は、照明用や露光光源のような一種のランプとして使用してもよいし、画像を投影するタイプのプロジェクション装置や、静止画像や動画像を直接視認するタイプの表示装置（ディスプレイ）として使用してもよい。動画再生用の表示装置として使用する場合の駆動方式は単純マトリクス（パッシブマトリクス）方式でもアクティブマトリクス方式でもどちらでもよい。または、異なる発光色を有する本発明の有機ＥＬ素子を２種以上使用することにより、フルカラー表示装置を作製することが可能である。
【０１１６】
本発明の有機ＥＬ素子から構成される表示装置の一例を図面に基づいて以下に説明する。
【０１１７】
図１は、有機ＥＬ素子から構成される表示装置の一例を示した模式図である。有機ＥＬ素子の発光により画像情報の表示を行う、例えば、携帯電話等のディスプレイの模式図である。
【０１１８】
ディスプレイ１は、複数の画素を有する表示部Ａ、画像情報に基づいて表示部Ａの画像走査を行う制御部Ｂ等からなる。
【０１１９】
制御部Ｂは、表示部Ａと電気的に接続され、複数の画素それぞれに外部からの画像情報に基づいて走査信号と画像データ信号を送り、走査信号により走査線毎の画素が画像データ信号に応じて順次発光して画像走査を行って画像情報を表示部Ａに表示する。
【０１２０】
図２は、表示部Ａの模式図である。
【０１２１】
表示部Ａは基板上に、複数の走査線５及びデータ線６を含む配線部と、複数の画素３等とを有する。表示部Ａの主要な部材の説明を以下に行う。
【０１２２】
図においては、画素３の発光した光が、白矢印方向（下方向）へ取り出される場合を示している。
【０１２３】
配線部の走査線５及び複数のデータ線６は、それぞれ導電材料からなり、走査線５とデータ線６は格子状に直交して、直交する位置で画素３に接続している（詳細は図示せず）。
【０１２４】
画素３は、走査線５から走査信号が印加されると、データ線６から画像データ信号を受け取り、受け取った画像データに応じて発光する。発光の色が赤領域の画素、緑領域の画素、青領域の画素を、適宜、同一基板上に並置することによって、フルカラー表示が可能となる。
【０１２５】
次に、画素の発光プロセスを説明する。
【０１２６】
図３は、画素を構成する駆動回路の等価回路図である。
【０１２７】
画素は、有機ＥＬ素子１０、スイッチングトランジスタ１１、駆動トランジスタ１２、コンデンサ１３等を備えている。複数の画素に有機ＥＬ素子１０として、赤色、緑色、青色発光の有機ＥＬ素子を用い、これらを同一基板上に並置することでフルカラー表示を行うことができる。
【０１２８】
図３において、制御部Ｂからデータ線６を介してスイッチングトランジスタ１１のドレインに画像データ信号が印加される。そして、制御部Ｂから走査線５を介してスイッチングトランジスタ１１のゲートに走査信号が印加されると、スイッチングトランジスタ１１の駆動がオンし、ドレインに印加された画像データ信号がコンデンサ１３と駆動トランジスタ１２のゲートに伝達される。
【０１２９】
画像データ信号の伝達により、コンデンサ１３が画像データ信号の電位に応じて充電されるとともに、駆動トランジスタ１２の駆動がオンする。駆動トランジスタ１２は、ドレインが電源ライン７に接続され、ソースが有機ＥＬ素子１０の電極に接続されており、ゲートに印加された画像データ信号の電位に応じて電源ライン７から有機ＥＬ素子１０に電流が供給される。
【０１３０】
制御部Ｂの順次走査により走査信号が次の走査線５に移ると、スイッチングトランジスタ１１の駆動がオフする。しかし、スイッチングトランジスタ１１の駆動がオフしてもコンデンサ１３は充電された画像データ信号の電位を保持するので、駆動トランジスタ１２の駆動はオン状態が保たれて、次の走査信号の印加が行われるまで有機ＥＬ素子１０の発光が継続する。順次走査により次に走査信号が印加されたとき、走査信号に同期した次の画像データ信号の電位に応じて駆動トランジスタ１２が駆動して有機ＥＬ素子１０が発光する。
【０１３１】
すなわち、有機ＥＬ素子１０の発光は、複数の画素それぞれの有機ＥＬ素子１０に対して、アクティブ素子であるスイッチングトランジスタ１１と駆動トランジスタ１２を設けて、複数の画素３それぞれの有機ＥＬ素子１０の発光を行っている。このような発光方法をアクティブマトリクス方式と呼んでいる。
【０１３２】
ここで、有機ＥＬ素子１０の発光は、複数の階調電位を持つ多値の画像データ信号による複数の階調の発光でもよいし、２値の画像データ信号による所定の発光量のオン、オフでもよい。
【０１３３】
また、コンデンサ１３の電位の保持は、次の走査信号の印加まで継続して保持してもよいし、次の走査信号が印加される直前に放電させてもよい。
【０１３４】
本発明においては、上述したアクティブマトリクス方式に限らず、走査信号が走査されたときのみデータ信号に応じて有機ＥＬ素子を発光させるパッシブマトリクス方式の発光駆動でもよい。
【０１３５】
図４は、パッシブマトリクス方式による表示装置の模式図である。図４において、複数の走査線５と複数の画像データ線６が画素３を挟んで対向して格子状に設けられている。
【０１３６】
順次走査により走査線５の走査信号が印加されたとき、印加された走査線５に接続している画素３が画像データ信号に応じて発光する。
【０１３７】
パッシブマトリクス方式では画素３にアクティブ素子がなく、製造コストの低減が計れる。
【０１３８】
本発明に係わるカルバゾール誘導体化合物は、また、実質白色の発光を生じる有機エレクトロルミネッセンス素子に用いることが出来る。
【０１３９】
有機ＥＬ素子は現在のところ単一の発光材料で白色発光を示すものがないため、複数の発光材料により複数の発光色を同時に発光させて混色により白色発光を得ている。複数の発光色の組み合わせとしては、青色、緑色、青色の３原色の３つの発光極大波長を含有させたものでも良いし、青色と黄色、青緑と橙色等の補色の関係を利用した２つの発光極大波長を含有したものでも良い。
【０１４０】
また、複数の発光色を得るための発光材料の組み合わせは、複数のりん光または蛍光で発光する材料を、複数組み合わせたもの、蛍光またはりん光で発光する発光材料と、発光材料からの光を励起光として発光する色素材料との組み合わせたもののいずれでも良い。
【０１４１】
例えば、発光層の材料として、発光ホストとして、本発明に係わるカルバゾール誘導体をもちい、りん光性ドーパントとして、複数のりん光性ドーパント、即ち、前記りん光性ドーパントのなかから、補色の関係にあるドーパントを混合して用いることにより、白色発光を得ることができる。発光ホストとして本発明の一般式（１）〜（３）で表される化合物を用いることで高い発光効率を得ることができ、好ましい。
【０１４２】
発光層にホスト材料としてこれまで知られている化合物を併用して用いることができるほか、正孔輸送層を設ける場合は、材料に特に制限はないが、陽極からの正孔を、発光する層に伝達する機能を有していれば良く、前記の、従来、光導電材料において、正孔の電荷注入材料として慣用されているものや、ＥＬ素子の正孔輸送層に用いられている公知のものの中から任意のものを選択して用いることができる。
【０１４３】
電子輸送層を設ける場合においても、特に制限がなく、カソード電極からの電子を発光する層に伝達する機能を有していれば、従来公知の材料の中から任意のものを選択して用いることができる。
【０１４４】
白色有機エレクトロルミネッセンス素子は、基本的には発光が補色の関係にあるドーパントを混合するだけでよく、発光部のパターニングのみで発光材料を得ることが出来る。従って、発光層もしくは正孔輸送層或いは電子輸送層等の形成時のみマスクにより塗り分ければよく、他層は共通であるのでマスク等のパターニングは不要であり、形成が容易であり、一面に蒸着法、キャスト法、スピンコート法、インクジェット法、印刷法等で例えば電極膜を形成でき、生産性も向上するる。この方法によれば、複数色の発光素子をアレー状に並列配置した白色有機ＥＬ装置と異なり、素子自体が発光白色である。
【０１４５】
このようにして得られた白色表示素子に、直流電圧を印加する場合には、陽極を＋、陰極を−の極性として電圧２〜４０Ｖ程度を印加すると、白色の発光が観測できる。また、逆の極性で電圧を印加しても電流は流れずに発光は全く生じない。さらに、交流電圧を印加する場合には、陽極が＋、陰極が−の状態になったときのみ発光する。なお、印加する交流の波形は任意でよい。
【０１４６】
白色発光有機ＥＬ素子は、表示デバイス、ディスプレー、各種発光光源に用いることができるが、家庭用照明用、車内照明、また露光光源のような一種のランプ（照明装置）として、また液晶表示装置のバックライトとして表示装置にも有用に用いられる。
【０１４７】
その他、時計等のバックライト、看板広告、信号機、光記憶媒体等の光源、電子写真複写機の光源、光通信処理機の光源、光センサーの光源等、更には表示装置を必要とする一般の家庭用電気器具等広い範囲の用途が挙げられる。
【実施例】
【０１４８】
以下、実施例により本発明を説明するが、本発明はこれらに限定されない。
【０１４９】
実施例１
《有機ＥＬ素子ＯＬＥＤ１−１の作製》
陽極としてガラス上にＩＴＯを１５０ｎｍ成膜した基板（ＮＨテクノグラス社製：ＮＡ−４５）にパターニングを行った後、このＩＴＯ透明電極を設けた透明支持基板をｉｓｏ−プロピルアルコールで超音波洗浄し、乾燥窒素ガスで乾燥し、ＵＶオゾン洗浄を５分間行った。
【０１５０】
この透明支持基板を、市販の真空蒸着装置の基板ホルダーに固定し、モリブデン製抵抗加熱ボートに、α−ＮＰＤ、ＣＢＰ、Ｉｒ−１２、ＢＣＰ、Ａｌｑ3をそれぞれ入れ、真空蒸着装置に取付けた。
【０１５１】
次いで、真空槽を４×１０-4Ｐａまで減圧した後、α−ＮＰＤを透明支持基板に膜厚５０ｎｍの厚さになるように蒸着し、正孔注入／輸送層を設けた。さらに、ＣＢＰの入った前記加熱ボートとＩｒ−１２の入ったボートをそれぞれ独立に通電してＣＢＰとＩｒ−１２の蒸着速度が１００：７になるように調節し膜厚３０ｎｍになるように蒸着し、発光層を設けた。
【０１５２】
ついで、ＢＣＰを蒸着し厚さ１０ｎｍの正孔阻止層を設けた。さらに、Ａｌｑ3を蒸着し膜厚４０ｎｍの電子輸送層を設けた。
【０１５３】
【化１４】
0004843897.tif 000019
【０１５４】
次に、前記の如く電子注入層まで製膜した素子を真空のまま第２真空槽に移した後、電子注入層の上にステンレス鋼製の長方形穴あきマスクが配置されるように装置外部からリモートコントロールして設置した。
【０１５５】
第２真空槽を２×１０-4Ｐａまで減圧した後、フッ化リチウム入りのボートに通電して蒸着速度０．０１〜０．０２ｎｍ／秒で膜厚０．５ｎｍの陰極バッファー層を設け、次いでアルミニウムの入ったボートに通電して蒸着速度１〜２ｎｍ／秒で膜厚１５０ｎｍの陰極をつけた。さらにこの有機ＥＬ素子を大気に接触させることなく窒素雰囲気下のグローブボックス（純度９９．９９９％以上の高純度窒素ガスで置換したグローブボックス）へ移し、図５に示したような封止構造にして、有機ＥＬ素子ＯＬＥＤ１−１を作製した。なお、補水剤である酸化バリウム２５は、アルドリッチ社製の高純度酸化バリウム粉末を、粘着剤付きのフッ素樹脂系半透過膜（ミクロテックス  Ｓ−ＮＴＦ８０３１Ｑ日東電工製）でガラス製封止缶２４に貼り付けたものを予め準備して使用した。封止缶２４と有機ＥＬ素子の接着には紫外線硬化型の接着剤２７を用い、紫外線ランプを照射することで両者を接着し封止した封止構造を有する素子を作製した。図において２１は透明電極を設けたガラス基板、２２が前記正孔注入／輸送層、発光層、電子輸送層、電子注入層等からなる有機ＥＬ層、２３は陰極を示す。
【０１５６】
《有機ＥＬ素子ＯＬＥＤ１−２〜１−１３の作製》
上記の有機ＥＬ素子ＯＬＥＤ１−１の作製において、発光層の作製に用いたＣＢＰを表１に記載の化合物に替えた以外は同様にして、有機ＥＬ素子ＯＬＥＤ１−２〜１−１３を各々作製した。
【０１５７】
得られた有機ＥＬ素子の各々について下記のような評価を行った。
【０１５８】
〔評価〕
（発光輝度）
有機ＥＬ素子ＯＬＥＤ１−１では、発光層のドーパントであるりん光性化合物からの青色の発光を示した。有機ＥＬ素子ＯＬＥＤ１−１の温度２３℃、乾燥窒素ガス雰囲気下で２．５ｍＡ／ｃｍ2の電流を供給した時の発光輝度をミノルタ製ＣＳ−１０００を用いて測定し、この値を１００としたときの有機ＥＬ素子各試料それぞれの発光輝度の比（相対値）を表１に示す。
【０１５９】
（寿命）
また、有機ＥＬ素子ＯＬＥＤ１−１の温度２３℃、乾燥窒素ガス雰囲気下、初期輝度を１００ｃｄ／ｍ2としたときの、輝度の半減する時間を１００としたときの有機ＥＬ素子各試料それぞれの輝度の半減する時間の比（相対値）を表１に示す。
【０１６０】
【表１】
0004843897.tif 000020
【０１６１】
【化１５】
0004843897.tif 000021
【０１６２】
表１より、比較の化合物に比べて、本発明の化合物は、輝度と寿命を両立させていることがわかる。
【０１６３】
更に、りん光性化合物であるＩｒ−１２をＩｒ−１またはＩｒ−９に変更した以外は有機ＥＬ素子１−１〜１−１３と同様にして作製した有機ＥＬ素子においても同様の効果が得られた。なお、Ｉｒ−１を用いた素子からは緑色の発光が、Ｉｒ−９を用いた素子からは赤色の発光が得られた。
【０１６４】
実施例２
実施例１において、ＢＣＰを表２に記載の化合物に置換えた以外は実施例１と同様にして有機ＥＬ素子ＯＬＥＤ２−１〜２−１１を作製した。発光輝度、発光寿命の測定も実施例１にならって行った。この時、いずれもＯＬＥＤ２−１の値を１００としたときの有機ＥＬ素子各試料それぞれの相対値で表している。ＯＬＥＤ２−１はＯＬＥＤ１−１と同一の構成である。
【０１６５】
結果を表２に示す。
【０１６６】
【表２】
0004843897.tif 000022
【０１６７】
【化１６】
0004843897.tif 000023
【０１６８】
表２より、比較の正孔阻止材料に比べて、本発明の材料を使用した素子では、発光輝度、発光寿命の両立がなされていることが分かった。
【０１６９】
更に、りん光性化合物であるＩｒ−１２をＩｒ−１またはＩｒ−９に変更した以外は有機ＥＬ素子２−１〜２−１１と同様にして作製した有機ＥＬ素子においても同様の効果が得られた。なお、Ｉｒ−１を用いた素子からは緑色の発光が、Ｉｒ−９を用いた素子からは赤色の発光が得られた。
【０１７０】
実施例３
《フルカラー表示装置の作製》
〈フルカラー表示装置（１）〉
（青色発光有機ＥＬ素子）
実施例１で作製した有機ＥＬ素子１−５を用いた。
【０１７１】
（緑色発光有機ＥＬ素子）
実施例１で作製した有機ＥＬ素子１−５において、Ｉｒ−１２に替えてＩｒ−１を用いた以外は、有機ＥＬ素子１−５と同様の方法で作製した有機ＥＬ素子１−５Ｇを用いた。
【０１７２】
（赤色発光有機ＥＬ素子）
実施例１で作製した有機ＥＬ素子１−５において、Ｉｒ−１２に替えてＩｒ−９を用いた以外は、有機ＥＬ素子１−５と同様の方法で作製した有機ＥＬ素子１−５Ｒを用いた。
【０１７３】
上記の赤色、緑色及び青色発光有機ＥＬ素子を、同一基板上に並置し、図１に記載の形態を有するアクティブマトリクス方式フルカラー表示装置を作製し、図２には、作製した前記表示装置の表示部Ａの模式図のみを示した。即ち、同一基板上に、複数の走査線５及びデータ線６を含む配線部と、並置した複数の画素３（発光の色が赤領域の画素、緑領域の画素、青領域の画素等）とを有し、配線部の走査線５及び複数のデータ線６はそれぞれ導電材料からなり、走査線５とデータ線６は格子状に直交して、直交する位置で画素３に接続している（詳細は図示せず）。前記複数の画素３は、それぞれの発光色に対応した有機ＥＬ素子、アクティブ素子であるスイッチングトランジスタと駆動トランジスタそれぞれが設けられたアクティブマトリクス方式で駆動されており、走査線５から走査信号が印加されると、データ線６から画像データ信号を受け取り、受け取った画像データに応じて発光する。この様に各赤、緑、青の画素を適宜、並置することによって、フルカラー表示装置を作製した。
【０１７４】
該フルカラー表示装置を駆動することにより、発光輝度、発光効率が高く、長寿命なフルカラー動画表示が得られることを確認することができた。
【０１７５】
実施例４
実施例１で作製した有機ＥＬ素子１−５において、Ｉｒ−１２に替えてＩｒ−１２、Ｉｒ−９（Ｉｒ−１２：Ｉｒ−９＝１：４）を用いた以外は、有機ＥＬ素子１−５と同様の方法で作製した有機ＥＬ素子１−５Ｗを作製した。
【０１７６】
有機ＥＬ素子１−１４Ｗの非発光面をガラス製封止缶で覆い、照明装置とした。照明装置は、発光輝度、発光効率が高く、長寿命である白色光を発する薄型の照明装置として使用することができた。図６は照明装置の概略図で、図７は照明装置の断面図である。図６，７において、１１０はガラス製封止缶１０２に貼り付けた補水剤である酸化バリウム（アルドリッチ社製の高純度酸化バリウム粉末）であり、封止缶と有機ＥＬ素子の接着には紫外線硬化型の接着剤を用い、紫外線ランプを照射することで両者を接着し封止した。図において１０８は透明電極１０７を設けたガラス基板、１０６が前記正孔注入／輸送層、発光層、電子輸送層、電子注入層等からなる有機ＥＬ層、１０５は陰極を示す。１０３、１０４は陰極、陽極にそれぞれ接続されたリード線を表す。
【図面の簡単な説明】
【０１７７】
【図１】有機ＥＬ素子から構成される表示装置の一例を示した模式図である。
【図２】表示部Ａの模式図である。
【図３】画素を構成する駆動回路の等価回路図である。
【図４】パッシブマトリクス方式による表示装置の模式図である。
【図５】有機ＥＬ素子ＯＬＥＤ１−１の封止構造の概略模式図である。
【図６】照明装置の概略図である。
【図７】照明装置の断面図である。
【符号の説明】
【０１７８】
１  ディスプレイ
３  画素
５  走査線
６  データ線
７  電源ライン
１０  有機ＥＬ素子
１１  スイッチングトランジスタ
１２  駆動トランジスタ
１３  コンデンサ
Ａ  表示部
Ｂ  制御部
２１  透明電極付きガラス基板
２２  有機ＥＬ層
２３  陰極
２４  ガラス製封止缶
２５  酸化バリウム（捕水剤）
２７  紫外線硬化型接着剤
【図１】
0004843897.tif 000028
【図２】
0004843897.tif 000029
【図３】
0004843897.tif 000030
【図４】
0004843897.tif 000031
【図５】
0004843897.tif 000032
【図６】
0004843897.tif 000033
【図７】
0004843897.tif 000034